【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
ポリマー製挿入チップアセンブリーを有する眼内レンズ挿入デバイスを準備するステップと、
挿入チップアセンブリーを第１の溶媒に溶解したポリマー下塗り剤と接触させるステップと、
挿入チップアセンブリーを下塗り剤／第１の溶媒との接触から取り出して下塗りした挿入チップを形成するステップと、
下塗りした挿入チップアセンブリーを乾燥するステップと、
下塗り及び乾燥した挿入チップアセンブリーを硬化させるステップと、
下塗り、乾燥及び硬化した挿入チップアセンブリーを挿入チップアセンブリーポリマーのヒルデブランド溶解度パラメーターよりも０．５（ｃａｌ／ｃｃ）１／２〜２．５（ｃａｌ／ｃｃ）１／２大きなヒルデブランド溶解度パラメーターを有する第２の溶媒又は溶媒系に溶解した潤滑性ポリマーと接触させるステップと、
下塗り、乾燥及び硬化した挿入チップアセンブリーを潤滑性ポリマー／第２の溶媒から取り出して潤滑性挿入チップアセンブリーを形成するステップと、
潤滑性挿入チップアセンブリーを乾燥するステップと、
潤滑性挿入チップアセンブリーを硬化させるステップとを含む方法。
【請求項２】
下塗りポリマーが０．１質量％〜１０質量％の濃度で第１の溶媒に溶解される、請求項１に記載の方法。
【請求項３】
下塗りポリマーが０．２５質量％〜１．０質量％の濃度で第１の溶媒に溶解される、請求項２に記載の方法。
【請求項４】
挿入チップアセンブリーが２０℃〜１００℃で３０秒〜２４時間、下塗り剤／第１の溶媒と接触させられる、請求項１に記載の方法。
【請求項５】
下塗りした挿入チップアセンブリーが常温で５分〜１２時間、乾燥される、請求項１に記載の方法。
【請求項６】
下塗り及び乾燥した挿入チップアセンブリーが３０℃〜１１０℃で５分〜１２時間、硬化される、請求項１に記載の方法。
【請求項７】
潤滑性ポリマーが０．１質量％〜５０質量％の濃度で第２の溶媒に溶解される、請求項１に記載の方法。
【請求項８】
下塗り、乾燥及び硬化した挿入チップアセンブリーが２０℃〜１００℃で３０秒〜２４時間、潤滑性ポリマー／第２の溶媒と接触させられる、請求項１に記載の方法。
【請求項９】
潤滑性挿入チップが常温で５分〜１２時間、乾燥される、請求項１に記載の方法。
【請求項１０】
乾燥した潤滑性挿入チップが３０℃〜１１０℃で５分〜１２時間、硬化される請求項１に記載の方法。
【請求項１１】
挿入チップアセンブリーがポリプロピレンを含む、請求項１に記載の方法。
【請求項１２】
下塗り剤がポリプロピレンコポリマーを含む、請求項１１に記載の方法。
【請求項１３】
ポリプロピレンコポリマーがポリ（プロピレン−ｇｒａｆｔ−無水マレイン酸）である、請求項１２に記載の方法。
【請求項１４】
第１の溶媒がテトラヒドロフラン、イソプロパノール／水５０：５０、エタノール：クロロホルム７０：３０及び水／テトラヒドロフラン６０：３０からなる群から選択される、請求項１３に記載の方法。
【請求項１５】
下塗り剤が０．４質量％〜０．６質量％の濃度で第１の溶媒に溶解される、請求項１４に記載の方法。
【請求項１６】
挿入チップアセンブリーが２０℃〜４０℃の温度で１５秒〜２分間、下塗り剤／第１の溶媒と接触させられる、請求項１５に記載の方法。
【請求項１７】
下塗りした挿入チップアセンブリーが常温で１〜４時間、乾燥される、請求項１６に記載の方法。
【請求項１８】
下塗り及び乾燥した挿入チップアセンブリーが８０℃〜９０℃で２〜４時間、硬化される、請求項１７に記載の方法。
【請求項１９】
潤滑性ポリマーがヒドロメッド６４０、ヒドロスリップＣ、ポリビニルピロリドン、ポリ（ヒドロキシエチルメタクリレート）、ポリ（ヒドロキシプロピルメチルセロソルブ）、ポリ（ヒドロキシプロピルメチルセルロース）及びヒアルロン酸からなる群から選択される、請求項１８に記載の方法。
【請求項２０】
第２の溶媒が四塩化炭素、キシレン、酢酸エチル、トルエン、テトラヒドロフラン、ベンゼン、クロロホルム、トリクロロエチレン、セロソルブアセテート、メチルエチルケトン、アセトン、ジアセトンアルコール、塩化エチレン、塩化メチレン、ブチルセロソルブ、ピリジン及びモルホリンからなる群から選択される、請求項１９に記載の方法。
【請求項２１】
潤滑性ポリマーが０．５質量％〜５質量％の濃度で第２の溶媒に溶解される、請求項２０に記載の方法。
【請求項２２】
下塗り、乾燥及び硬化した挿入チップが２０℃〜４０℃で１５秒〜５分間、潤滑性ポリマー／第２の溶媒と接触させられる、請求項２１に記載の方法。
【請求項２３】
潤滑性挿入チップが常温で１時間〜３時間、乾燥される、請求項２２に記載の方法。
【請求項２４】
乾燥した潤滑性挿入チップが８０℃〜９０℃で１時間〜３時間、硬化される、請求項２３に記載の方法。
【請求項２５】
請求項１に記載の方法によって作製された潤滑性挿入チップ。
【手続補正２】
【補正対象書類名】明細書
【補正対象項目名】０００７
【補正方法】変更
【補正の内容】
【０００７】
［発明の概要］
したがって１つの態様においては、本発明は、ポリマー製挿入チップアセンブリーを有する眼内レンズ挿入デバイスを準備するステップと、挿入チップアセンブリーを第１の溶媒に溶解したポリマー下塗り剤と接触させるステップと、挿入チップアセンブリーを下塗り剤／第１の溶媒との接触から取り出して下塗りした挿入チップを形成するステップと、下塗りした挿入チップアセンブリーを乾燥するステップと、下塗り及び乾燥した挿入チップアセンブリーを硬化させるステップと、下塗り、乾燥及び硬化した挿入チップアセンブリーを挿入チップアセンブリーポリマーのヒルデブランド溶解度パラメーターよりも約０．５（ｃａｌ／ｃｃ）１／２〜約２．５（ｃａｌ／ｃｃ）１／２大きなヒルデブランド溶解度パラメーターを有する第２の溶媒又は溶媒系に溶解した潤滑性ポリマーと接触させるステップと、下塗り、乾燥及び硬化した挿入チップアセンブリーを潤滑性ポリマー／第２の溶媒から取り出して潤滑性挿入チップアセンブリーを形成するステップと、潤滑性挿入チップアセンブリーを乾燥するステップと、潤滑性挿入チップアセンブリーを硬化させるステップとを含む方法に関する。
【手続補正３】
【補正対象書類名】明細書
【補正対象項目名】００４８
【補正方法】変更
【補正の内容】
【００４８】
硬化した下塗り挿入チップを次に第２の溶媒に溶解した潤滑性ポリマーと接触させる。第２の溶媒は、潤滑性ポリマーを溶解することができ、かつ潤滑性ポリマーの溶液がチップアセンブリーと接触した際にチップアセンブリーポリマーを膨潤させて下塗りポリマーの潤滑性ポリマー及びチップアセンブリーポリマーと親和性のある部分が膨潤したチップアセンブリーポリマーと物理的に相互作用してチップアセンブリー上で下塗り剤及び潤滑性ポリマーの強固な接着層を創出することができるように選択される。これを達成するため、第２の溶媒又は溶媒の混合物は、チップアセンブリーポリマーのヒルデブランド溶解度パラメーター（ＨＳＰ）よりも約０．５〜約２．５（ｃａｌ／ｃｃ）１／２高いＨＳＰを有することが現在のところ好ましい。これにより、チップアセンブリーポリマーは膨潤するが溶解せず、チップアセンブリーの構造はプロセスにおいて損傷を受けないことが確実となろう。
【手続補正４】
【補正対象書類名】明細書
【補正対象項目名】００５８
【補正方法】変更
【補正の内容】
【００５８】
挿入チップアセンブリーポリマーについて本発明を実施するための非限定的な例示的一般的方法は、以下を含むポリプロピレンである：第１に、所望であればＩＬＩＤチップを洗浄して表面の汚染物を除去してもよい。アルコール（たとえばエタノール）等の標準的な洗浄用溶媒を使用することができる。次に下塗りポリマーを上述のように選択した適当な溶媒に約０．２５％〜約１．５％、現在のところ好ましくは約０．４％〜約０．６の濃度で溶解する。溶液の温度を約２０℃〜約４０℃に調節し、（洗浄した）チップアセンブリーを約１５秒〜約１０分、現在のところ好ましくは約１５秒〜約２分、溶液に浸漬する。次にチップを溶液から取り出し、常温、約２０℃〜約４０℃で約１分〜約４時間、乾燥する。乾燥したら、チップを約６０℃〜約１１０℃、現在のところ好ましくは約８０℃〜約１００℃の温度で、約１時間〜約４時間、硬化させる。乾燥したチップアセンブリーを次に、チップアセンブリーポリマーのＨＳＰより約０．５〜約２．５（ｃａｌ／ｃｃ）１／２大きなＨＳＰを有する溶媒中、約０．５％〜約５．０％の濃度の潤滑性ポリマー溶液の中に、約２０℃〜約８０℃、現在のところ好ましくは約４０℃〜約５０℃の温度で浸漬する。ＩＬＩＤチップを潤滑性ポリマー溶液中に必要な時間浸漬すれば、これを取り出して常温で約１時間〜約３時間風乾する。これを次に約３０℃〜約１１０℃、好ましくは約８０℃〜約９０℃で約１時間〜約３時間、硬化させる。
【手続補正５】
【補正対象書類名】明細書
【補正対象項目名】００６６
【補正方法】変更
【補正の内容】
【００６６】
【表２】
2011502007.tif 000001
【手続補正６】
【補正対象書類名】明細書
【補正対象項目名】００６７
【補正方法】削除
【補正の内容】